(57)【特許請求の範囲】
【請求項１】
基体樹脂と、硬化剤と、電着塗料用顔料分散ペーストとを含むカチオン電着塗料組成物であって、
前記電着塗料用顔料分散ペーストは、
顔料分散用樹脂（Ａ）、セルロース（Ｂ）、体質顔料（Ｃ）及び水を含有し、
前記体質顔料（Ｃ）が、−１０ｍＶ〜＋５０ｍＶの範囲のゼータ電位を有し、
前記顔料分散ペーストが、固形分換算で、顔料分散用樹脂（Ａ）１００質量部あたり、セルロース（Ｂ）及び体質顔料（Ｃ）を、それぞれ、０．１〜２５質量部及び８０〜８００質量部の比率で含み、
前記体質顔料（Ｃ）は含水ケイ酸アルミニウムである、
顔料分散ペーストであり、
前記カチオン電着塗料組成物が、前記電着塗料用顔料分散ペーストを、固形分換算で、基体樹脂と硬化剤との合計１００質量部あたり、０．１〜７０質量部の比率で含む、
前記カチオン電着塗料組成物。
【請求項２】
前記電着塗料用顔料分散ペーストが、
次の式（１）：
Ｈ−（ＯＣＨ（ＣＨ3）ＣＨ2）n−ＯＨ    式（１）
（式中、ｎは、１４〜４０の整数を表わす）
で表されるジオール化合物（Ｄ）を、固形分換算で、顔料分散用樹脂（Ａ）１００質量部あたり、２〜２００質量部の比率でさらに含有する、請求項１に記載のカチオン電着塗料組成物。
【請求項３】
前記体質顔料（Ｃ）が、２０〜１００ｍＬ／１００ｇの吸油量を有する、請求項１又は２に記載のカチオン電着塗料組成物。
【請求項４】
前記セルロース（Ｂ）が、０．０１〜６μｍの平均粒径を有するセルロース分散体（ｂ1）である、請求項１〜３のいずれか一項に記載のカチオン電着塗料組成物。
【請求項５】
前記体質顔料（Ｃ）を、固形分換算で、基体樹脂と硬化剤との合計１００質量部あたり、４〜４０質量部の比率で含む、請求項１〜４のいずれか一項に記載のカチオン電着塗料組成物。
【請求項６】
加水分解性アルコキシシラン基とカチオン性基とを含有するアクリル共重合体により形成された粒子内架橋構造を有するゲル化微粒子重合体（Ｅ）を、固形分換算で、基体樹脂と硬化剤との合計１００質量部あたり、１〜２０重量部の比率でさらに含む、請求項１〜５のいずれか一項に記載のカチオン電着塗料組成物。
【発明の詳細な説明】
【技術分野】
【０００１】
本発明は、塗装設備の省エネルギー化及び省設備化が可能となる、貯蔵安定性に優れる電着塗料用顔料分散ペースト、及び当該顔料分散ペーストを含むカチオン電着塗料組成物に関する。
【背景技術】
【０００２】
電着塗料は、塗装作業性に優れ、防錆性が良好なことから、自動車ボディ等の金属製品の下塗り塗料として広く使用されている。この電着塗料に用いられる顔料分散ペーストは、通常、製造後にタンク又はドラム缶に入れ、倉庫に保管されるが、定期的に攪拌しないと顔料が沈降し、使用に支障をきたすことがある。特に、海外の塗装設備に輸送するときには、ドラム缶に入れられた顔料分散ペーストは、長期間に亘って無攪拌状態にさらされることになるので、顔料分散ペーストの貯蔵安定性の向上は急務となっている。
【０００３】
一方、電着塗料は、顔料の沈降を防止するために、通常、休憩時間、夜間、休日等に、ポンプにより、塗料を循環させ、塗料を攪拌しているが、循環設備の設置、稼働等に莫大なコストがかかる。従って、塗装設備の省エネルギー化、省設備化につながる、貯蔵安定性に優れた電着塗料が求められている。
【０００４】
このような要求に対し、特許文献１では、従来、脂肪酸、脂肪酸の誘導体、アミン化合物及びそれらの１種又は２種以上の混合物からなる群から選択される顔料沈降防止剤、及び顔料を含有し、沈降安定性に優れる電着塗料組成物が開示されている。
また、特許文献２には、顔料分散用樹脂、顔料成分、セルロース、ヒドロキシイミダゾリン化合物及び／又は特定の界面活性剤を含有する電着塗料用顔料分散ペースト及び該電着塗料が開示されている。
【０００５】
しかし、特許文献１及び２に記載される塗料では、塗装ラインにおいて、長期間、特に連休等の長期間に亘って電着塗料の攪拌、循環等を停止した後に使用すると、塗膜にハジキを生じる場合があった。
【先行技術文献】
【特許文献】
【０００６】
【特許文献１】特開２００５−２４７８９２号
【特許文献２】特開２００９−２４２７７８号
【発明の概要】
【発明が解決しようとする課題】
【０００７】
このような耐ハジキ性の向上を目的として、例えば、クレー系の顔料を添加して、電着塗料中の顔料濃度を上げる手法が知られている。上記手法によれば、耐ハジキ性は向上するが、塗料の再分散が不十分となり、水平面にブツが発生する場合があった。
従って、本発明は、電着塗料の攪拌、循環等を長期間に渡って停止し、顔料が沈殿した場合であっても、電着塗料を再攪拌、再循環等することにより、顔料が簡易に再分散し、形成した電着塗膜にハジキ、ブツ等の不具合が発生しにくい、貯蔵安定性に優れる電着塗料を提供することを目的とする。
【課題を解決するための手段】
【０００８】
本発明者らは、上記課題を解決すべく鋭意検討した結果、顔料分散用樹脂（Ａ）、セルロース（Ｂ）、体質顔料（Ｃ）及び水を含有する、電着塗料用顔料分散ペーストであって、体質顔料（Ｃ）が、−１０ｍＶ〜＋５０ｍＶの範囲のゼータ電位を有し、上記顔料分散ペーストが、固形分換算で、顔料分散用樹脂（Ａ）１００質量部あたり、セルロース（Ｂ）及び体質顔料（Ｃ）を、それぞれ、０．１〜２５質量部及び８０〜８００質量部の比率で含むことを特徴とする顔料分散ペーストによって上記課題を解決することできることを見出し、本発明を完成するに至った。
具体的には、本発明は、以下の態様に関する。
【０００９】
［態様１］
顔料分散用樹脂（Ａ）、セルロース（Ｂ）、体質顔料（Ｃ）及び水を含有する、電着塗料用顔料分散ペーストであって、
体質顔料（Ｃ）が、−１０ｍＶ〜＋５０ｍＶの範囲のゼータ電位を有し、
上記顔料分散ペーストが、固形分換算で、顔料分散用樹脂（Ａ）１００質量部あたり、セルロース（Ｂ）及び体質顔料（Ｃ）を、それぞれ、０．１〜２５質量部及び８０〜８００質量部の比率で含む、
ことを特徴とする、上記顔料分散ペースト。
【００１０】
［態様２］
次の式（１）：
Ｈ−（ＯＣＨ（ＣＨ3）ＣＨ2）n−ＯＨ    式（１）
（式中、ｎは、１４〜４０の整数を表わす）
で表されるジオール化合物（Ｄ）を、固形分換算で、顔料分散用樹脂（Ａ）１００質量部あたり、２〜２００質量部の比率でさらに含有する、態様１に記載の顔料分散ペースト。
【００１１】
［態様３］
体質顔料（Ｃ）が、２０〜１００ｍＬ／１００ｇの吸油量を有する、態様１又は２に記載の顔料分散ペースト。
［態様４］
セルロース（Ｂ）が、０．０１〜６μｍの平均粒径を有するセルロース分散体（ｂ1）である、態様１〜３のいずれか一つに記載の顔料分散ペースト。
【００１２】
［態様５］
基体樹脂と、硬化剤と、態様１〜４のいずれか一つに記載の電着塗料用顔料分散ペーストとを含むカチオン電着塗料組成物であって、
上記カチオン電着塗料組成物が、上記電着塗料用顔料分散ペーストを、固形分換算で、基体樹脂と硬化剤との合計１００質量部あたり、０．１〜７０質量部の比率で含む、
上記カチオン電着塗料組成物。
［態様６］
体質顔料（Ｃ）を、固形分換算で、基体樹脂と硬化剤との合計１００質量部あたり、４〜４０質量部の比率で含む、態様５に記載のカチオン電着塗料組成物。
【００１３】
［態様７］
加水分解性アルコキシシラン基と、カチオン性基とを含有するアクリル共重合体を水分散化し、粒子内架橋することにより形成されたゲル化微粒子重合体（Ｅ）を、固形分換算で、基体樹脂と硬化剤との合計１００質量部あたり、１〜２０重量部の比率でさらに含む、態様５又は６に記載のカチオン電着塗料組成物。
【発明の効果】
【００１４】
本発明の顔料分散ペーストは、電着塗料の攪拌、循環等を長期間に渡って停止し、顔料が沈殿した場合であっても、電着塗料を再攪拌、再循環等することにより、顔料が簡易に再分散し、形成した電着塗膜に、ハジキ、ブツ等の不具合が発生しにくく、貯蔵安定性に優れる。
【発明を実施するための形態】
【００１５】
以下、本発明の電着塗料用顔料分散ペースト及びカチオン電着塗料組成物について、詳細に説明する。
［電着塗料用顔料分散ペースト］
本発明の電着塗料用顔料分散ペーストは、顔料分散用樹脂（Ａ）、セルロース（Ｂ）、体質顔料（Ｃ）及び水を含有する。
【００１６】
［顔料分散用樹脂（Ａ）］
顔料分散用樹脂（Ａ）としては、電着塗料の分野で、顔料分散用樹脂として用いられているものであれば、特に制限されずに、採用することができ、例えば、３級アミン型エポキシ樹脂、３級スルホニウム基含有エポキシ樹脂、３級アミノ基含有エポキシ樹脂、４級塩型エポキシ樹脂（例えば、４級アンモニウム塩型エポキシ樹脂）、４級塩型アクリル樹脂等が挙げられ、４級アンモニウム塩型エポキシ樹脂及び３級アミノ基含有エポキシ樹脂等が好ましい。
【００１７】
［セルロース（Ｂ）］
セルロース（Ｂ）としては、電着塗料の分野で通常用いられているセルロースであれば、特に制限なく採用することができるが、例えば、以下のように製造された、セルロース分散体（ｂ1）が挙げられる。
セルロース分散体（ｂ1）は、木材パルプ、精製リンター等の素材から得られたセルロースを、酸加水分解、アルカリ酸化分解、酵素分解、スチームエクスプロージョン分解等により解重合処理して、平均重合度が約３０〜約３７５のセルロースを形成し、次いで、磨砕、例えば機械的なシェアをかけ湿式磨砕することにより得られ、約０．０１〜約６μｍの平均粒径を有することができる。
【００１８】
上記湿式磨砕は、媒体ミル類、例えば、湿式振動ミル、湿式遊星振動ミル、湿式ボールミル、湿式ロールミル、湿式ボールミル、湿式ビーズミル、湿式ペイントシェーカー等、並びに高圧ホモジナイザー等の機器を用いて行うことができる。上記高圧ホモジナイザーとしては、約５００Ｋｇ／ｃｍ2以上の高圧で、スラリーを微細オリフィスに導き高流速で対面衝突させるタイプのものが効果的である。
【００１９】
上記機器における最適磨砕濃度は、機種により異なるが、一般には、媒体ミルの場合には約５〜約１５質量％、高圧ホモジナイザーの場合には約５〜約２０質量％の範囲内の固形分が好ましい。セルロースの磨砕を効率よく行うためには、媒体ミルが好ましい。セルロース分散体（ｂ1）は、好ましくは約０．０１〜約６μｍ、より好ましくは約０．１〜約３μｍ、そしてさらに好ましくは約０．２〜約１μｍの平均粒径を有する。
本明細書において、平均粒径は、ＵＰＡ−ＥＸ２５０（日機装株式会社製、商品名、粒度分布測定装置、動的光散乱法・レーザードップラー法（ＵＰＡ法））を用いて測定される値を意味する。
【００２０】
また、セルロース（Ｂ）としては、セルロース分散体（ｂ1）と、水溶性ガム類及び／又は親水性物質とを混合することにより製造されたセルロース複合分散体（ｂ2）も使用することができる。これにより、乾燥時に、セルロース分散体（ｂ1）同士が再凝集するのを防ぐことができ、電着塗料用の顔料分散ペーストの安定性を向上することができる。
セルロース複合分散体（ｂ2）としては、例えば、セルロース分散体（ｂ1）と、水溶性ガム類と、親水性物質とからなるセルロース複合体（ｂ21）；セルロース分散体（ｂ1）と、水溶性ガム類とからなるセルロース複合体（ｂ22）；及びセルロース分散体（ｂ1）と、親水性物質とからなるセルロース複合体（ｂ23）が挙げられる。
【００２１】
セルロース複合分散体（ｂ2）は、セルロース分散体（ｂ1）に、水溶性ガム類及び／又は親水性物質を加え、水中に分散させることにより均質なスラリーを形成し、次いで上記スラリーを乾燥することによって製造されうる。
上記水溶性ガム類としては、当技術分野で、水溶性ガム類として用いられているものを、特に制限なく採用することができるが、水膨潤性が高く、セルロースとの水中における相溶性が良好なものが好ましく、例えば、ローカストビーンガム、グアーガム、タマリンドガム、クインスシードガム、カラヤガム、アラビアガム、トラガントガム、ガッティーガム、アラビノガラクタン、寒天、カラギーナン、アルギン酸及びその塩、ファーセレラン、ペクチン、マルメロ、キサンタンガム、カードラン、プルラン、デキストラン、ジェランガム、ゼラチン、繊維素グリコール酸ナトリウム等のセルロース誘導体等が挙げられる。繊維素グリコール酸ナトリウムは、膨潤性と親水性とを兼ね備えているため、上記親水性物質と併用しなくとも良いために好ましい。
【００２２】
上記親水性物質としては、当技術分野で、親水性物質として用いられているものを、特に制限なく採用することができ、例えば、水、澱粉加水分解物、デキストリン類、ブドウ糖、果糖、キシロース、庶糖、乳糖、麦芽糖、異性化糖、カップリングシュガー、パラチノース、ネオシュガー、マンニトール、還元澱粉糖化飴、マルトース、ラクツロース、ポリデキストロース、フラクトオリゴ糖、ガラクトオリゴ糖等の単糖類、オリゴ糖類を含む水溶性糖類、キシリトール、マルチトール、マンニット、ソルビット等の糖アルコール類、ソルボース等が挙げられる。
【００２３】
上記親水性物質は、セルロース分散体（ｂ1）の水中への分散を促進することができ、そして水溶性ガム類と組み合わせると、セルロース分散体（ｂ1）に対して、顕著な分散容易性又は分散安定性を奏することができる。
【００２４】
セルロース複合分散体（ｂ2）中のセルロース分散体（ｂ1）の割合は、固形分換算で、一般に約０．１〜約９９質量％、好ましくは約１〜約９５質量％、そしてさらに好ましくは約１０〜約８５質量％の範囲内にあることが、塗料安定性の面から好適である。また、水溶性ガム類と親水性物質とを併用する場合は、水溶性ガム類／親水性物質の、固形分換算の質量比で、一般に９５／５〜５／９５、そして好ましくは８０／２０〜２０／８０の範囲内とすることができる。
なお、本明細書において、「固形分」は、塗料中の水、有機溶剤等の揮発する成分を取り除いた固形分を意味し、試料約２ｇを、１０５℃で３時間乾燥させることにより測定することができる。
【００２５】
セルロース複合分散体（ｂ2）は、セルロース分散体（ｂ1）を水溶性ガム類及び／又は親水性物質と混合し、水中に分散させることによりスラリーを形成させ、次いで上記スラリーを乾燥することにより製造することができるが、特に、水溶性ガム類は、水に十分に溶解させ、セルロース分散体（ｂ1）と均一に混合することが好ましい。セルロース複合分散体（ｂ2）の製造に当り、熱を加えてもよい。
【００２６】
セルロース分散体（ｂ1）及びセルロース複合分散体（ｂ2）の乾燥は、例えば、凍結乾燥、噴霧乾燥等により行うこともできるが、フィルム状に乾燥することが好ましい。フィルム状に乾燥するために、例えば、セルロース分散体（ｂ1）を含むスラリー又はセルロース複合分散体（ｂ2）を含むスラリー（セルロース分散体（ｂ1）に水溶性ガム類及び／又は親水性物質を加えて均一混合して得られたもの）を、ガラス、ステンレス、アルミニウム、ニッケル・クロムメッキ鋼板等の基材上に塗布して乾燥する方法が挙げられる。
【００２７】
上記基材は、予め加熱されていてもよく、また、塗布後、赤外線、熱風、高周波等にて加熱してもよい。乾燥温度は２００℃以下、そして塗布膜厚はスラリーの厚みとして１０ｍｍ以下が好ましい。工業的には、スチールベルトドライヤー、ドラムドライヤー、ディスクドライヤー等の乾燥機を使用して、フィルム状乾燥物を得ることができる。上記フィルム状乾燥物を電子顕微鏡で観察すると、表面に微粒子化したセルロース分散体（ｂ1）が網目状に配列しており、セルロース分散体（ｂ1）間には無数の空隙が見られる。
【００２８】
セルロース（Ｂ）の市販品としては、例えば、アビセルＲＣ−Ｎ８１、アビセルＲＣ−Ｎ３０、アビセルＲＣ−５９１、アビセルＣＬ−６１１、セオラスクリームＦＰ−０３（以上、旭化成ケミカルズ（株）製、商品名）等が挙げられる。
なお、本発明の電着塗料用顔料分散ペーストにおいて、セルロース（Ｂ）は、固形分換算で、顔料分散用樹脂（Ａ）１００質量部あたり、約０．１〜約２５質量部、好ましくは約０．１５〜約１０質量部、さらに好ましくは約０．２〜約７質量部の割合で含まれる。セルロース（Ｂ）の量が、約０．１質量部を下回ると、顔料の再分散性が劣る傾向があり、そして約２５質量部を上回ると、顔料分散ペーストの貯蔵安定性が損なわれる傾向がある。
【００２９】
［体質顔料（Ｃ）］
本発明の電着塗料用顔料分散ペーストに用いられる体質顔料（Ｃ）は、約−１０ｍＶ〜約＋５０ｍＶの範囲のゼータ電位を有し、約−５ｍＶ〜約＋２０ｍＶのゼータ電位を有することが好ましく、そして約−５ｍＶ〜約＋１０ｍＶのゼータ電位を有することがより好ましい。上記ゼータ電位が約−１０ｍＶ未満になると、再分散性に問題が生じる。また、上記ゼータ電位が約＋５０ｍＶを超えると、得られた塗膜に、ブツ等の塗膜欠陥が生じ易い。
【００３０】
ゼータ電位は、電気泳動法により粒子の移動速度を測定し、Ｈｅｌｍｈｏｌｔｚ−Ｓｍｏｌｕｃｈｏｗｓｋｉの次の式（２）：
ゼータ電位（ζ）＝ηＶ／εＥ    式（２）
（η：粘度（ポイズ）、Ｖ：移動速度（ｃｍ／ｓｅｃ）、ε：誘電率、Ｅ：電場（Ｖ／ｃｍ））
により求められる。
【００３１】
本明細書では、ゼータ電位は、体質顔料５ｇに、１００ｍＬの脱イオン水を添加し、超音波振動器で１時間分散させ、動的光散乱測定法により測定された値を意味する。上記ゼータ電位の測定には、例えば、Ｐｅｍ  Ｋｅｍ社製のＬＡＳＥＲ  ＺＥＥ  ＭＯＤＥＬ５０１を用いることができる。
【００３２】
体質顔料（Ｃ）は、好ましくは約２０〜約１００ｍＬ／１００ｇ、そしてより好ましくは約４０〜約７０ｍＬ／１００ｇの吸油量を有する。なお、「／１００ｇ」は、体質顔料（Ｃ）１００ｇ当りの吸油量を意味する。
上記吸油量が約２０ｍＬ／１００ｇを下回ると、顔料の再分散性が低下する傾向があり、そして約１００ｍＬ／１００ｇを上回ると、顔料分散ペーストの貯蔵安定性が損なわれる傾向がある。
【００３３】
本明細書において、吸油量は、以下のように測定される値を意味する。
体質顔料（Ｃ）の乾燥試料１０００ｍｇを精確に秤かり取り、当該試料を、３００ｍｍ×３００ｍｍ以上の大きさを有する平滑なガラス板又は石板上に移し、粒状物が存在する場合には、へらで適度の圧力をかけ、粉砕する。次いで、ビュレットから予測量のフタル酸ジブチル（以下、「ＤＢＰ」と略す場合がある）の約１／２の量を、ガラス板又は石板上に静かに注ぎ、フタル酸ジブチルを、円状に均等に広げてから試料を少しずつフタル酸ジブチルの上に移して分散させ、へらで小円形を描く操作で丁寧に練る。
【００３４】
へらに付着した試料は、他のへらで取り除いてガラス板又は石板上に戻し、さらに必要とされる予測量のＤＢＰの約１／３〜約１／４の量を加え、同一操作を繰り返し、試料とＤＢＰとが均一になるように混合する。終点に近づいたら、ＤＢＰを１滴ずつ加え、作業を繰り返し、試料とＤＢＰとが一つの締まった塊状となった点を終点とする。
上記操作は、１０〜１５分で終わるようにし、操作終了後３分経過してからビュレット中のフタル酸ジブチルの滴下量を読み、次の式（３）：
ＯＡ＝（Ｖ／Ｗ）×１００    式（３）
（Ｖ：終点までに用いたＤＢＰの使用量（ｍＬ）、Ｗ：乾燥試料の質量（ｇ））
によって吸油量：ＯＡ（ｍＬ／１００ｇ）を算出する。
【００３５】
なお、本発明の電着塗料用顔料分散ペーストにおいて、体質顔料（Ｃ）は、固形分換算で、顔料分散用樹脂（Ａ）１００質量部あたり、約８０〜約８００質量部、好ましくは約１５０〜約７００質量部の割合で含まれる。体質顔料（Ｃ）の量が、約８０質量部を下回ると、顔料の再分散性が低下する傾向があり、そして約８００質量部を上回ると、顔料分散ペーストの貯蔵安定性が損なわれる傾向がある。
【００３６】
体質顔料（Ｃ）は、約−１０ｍＶ〜約＋５０ｍＶの範囲のゼータ電位を有する限り、当技術分野で用いられているものを、特に制限なく採用することができ、含水珪酸アルミニウム、硫酸バリウム等を採用することができる。
上記含水珪酸アルミニウムの市販品として、例えば、ホフマンミネラル社のシリコロイドＰ８７（ゼータ電位（ζ）＝０ｍＶ、吸油量＝５９ｍＬ／１００ｇ）、シリチンＺ８６Ｐｕｒｉｓｓ（ゼータ電位（ζ）＝０ｍＶ、吸油量＝５９ｍＬ／１００ｇ）、シリチンＺ８６（ゼータ電位（ζ）＝０ｍＶ、吸油量＝５９ｍＬ／１００ｇ）等が挙げられる。上記硫酸バリウムの市販品としては、バリファインＢＦ−２０（ゼータ電位（ζ）＝６ｍＶ、吸油量＝２４ｍＬ／１００ｇ）が挙げられる。
【００３７】
本発明の電着塗料用顔料分散ペーストは、約−１０ｍＶ〜約＋５０ｍＶの範囲のゼータ電位を有する体質顔料（Ｃ）以外の顔料を含むことができ、例えば、着色顔料、防錆顔料、約−１０ｍＶ未満又は約＋５０ｍＶ超のゼータ電位を有する体質顔料等が挙げられる。
上記着色顔料としては、カーボンブラック、ペリレンブラック、酸化チタン、フタロシアニンブルー、フタロシアニングリーン、オーカ等が挙げられる。部品用等の塗色が黒である場合には、カーボンブラック及びペリレンブラックが好ましい。
【００３８】
上記防錆顔料としては、リンモリブデン酸アルミニウム、トリポリリン酸アルミニウム等が挙げられる。約−１０ｍＶ未満又は約＋５０ｍＶ超のゼータ電位を有する体質顔料としては、シリカ、タルク、ベンガラ（酸化鉄）等が挙げられる。
【００３９】
本発明の電着塗料用顔料分散ペーストが、約−１０ｍＶ〜約＋５０ｍＶの範囲のゼータ電位を有する体質顔料（Ｃ）以外の体質顔料を含む場合には、その量は、固形分換算で、顔料分散用樹脂（Ａ）１００質量部あたり、好ましくは約１００質量部以下、そしてより好ましくは約５０質量部以下の比率である。
【００４０】
［ジオール化合物（Ｄ）］
本発明の電着塗料用顔料分散ペーストは、次の式（３）：
Ｈ−（ＯＣＨ（ＣＨ3）ＣＨ2）n−ＯＨ    式（３）
（式中、ｎは、約１４〜約４０の整数を表わす）
で表されるジオール化合物（Ｄ）を、固形分換算で、顔料分散用樹脂（Ａ）１００質量部あたり、約２〜約２００質量部、好ましくは約１０〜約１４０質量部、そしてさらに好ましくは約２０〜約１００質量部の比率でさらに含有することができる。
ジオール化合物（Ｄ）の量が、約２質量部を下回ると、顔料分散ペーストの再分散性が低下する傾向があり、そして約２００質量部を上回ると、防食性が低下する傾向がある。
ジオール化合物（Ｄ）において、ｎは、約１４〜約４０の整数であり、そして貯蔵安定性、防食性等を考慮すると、約２０〜約３０の整数であることが好ましい。
【００４１】
本発明の電着塗料用顔料分散ペーストにおいて、ジオール化合物（Ｄ）は、本発明の電着塗料用顔料分散ペーストに、主に貯蔵安定性を付与することができる成分である。
ジオール化合物（Ｄ）の市販品としては、サンニックスＰＰ−１０００、サンニックスＰＰ−２０００（以上、三洋化成社製）等が挙げられる。
【００４２】
以上より、本発明の電着塗料用顔料分散ペーストを含むカチオン電着塗料組成物を使用する塗装ラインでは、休日、夜間等に電着塗料の攪拌、循環等を長時間停止することにより沈降した顔料が、電着塗料を再攪拌、再循環等させることにより簡易に再分散する。従って、本発明のカチオン電着塗料組成物は、電着塗料の攪拌、循環等を長時間停止した場合であっても、フィルターを閉塞させにくく、そして得られた塗膜は仕上り性に優れる。
また、本発明の電着塗料用顔料分散ペーストを含むカチオン電着塗料組成物は、塗装ラインにおいて、休日、夜間等に塗料の攪拌、循環等を長時間停止することができるので、攪拌に用いるポンプの停止、台数の削減等の省エネルギー化が可能である。
【００４３】
本発明の電着塗料用顔料分散ペーストは、顔料分散用樹脂（Ａ）、セルロース（Ｂ）、体質顔料（Ｃ）及び水、並びに所望による、ジオール化合物（Ｄ）、硬化触媒、中和剤等を混合し、次いで、顔料分散することにより得られる。
上記顔料分散は、分散手段として、例えば、ボールミル、ペブルミル、サンドミル、遊星ボールミル、ホモジナイザー等の分散機を用い、顔料を、粒径が好ましくは約１５μｍ以下、そしてより好ましくは約８μｍ以下となるように分散することにより行うことができる。
なお、本明細書において、顔料の粒径は、ＪＩＳ  Ｋ  ５６００−２−５：１９９９に従って測定された値を意味する。
【００４４】
上記硬化触媒は、塗膜の架橋反応を促進するために有効であり、例えば、ジオクチル錫オキサイト、ジブチル錫オキサイト、ジブチル錫ジオクトエート、ジブチル錫ジラウレート、ジブチル錫ジベンゾエート等が挙げられる。上記中和剤としては、酢酸、蟻酸、乳酸等のカルボン酸が挙げられる。
【００４５】
本発明の電着塗料用顔料分散ペーストは、コンテナ、ドラム缶等に貯蔵し、無攪拌で長期間保存した場合に、沈降した顔料が簡易に再分散するため、長期間に亘る貯蔵、長距離の輸送が可能である。
【００４６】
本発明の電着塗料用顔料分散ペーストが、貯蔵安定性に優れる理由としては、以下が考えられる。
顔料分散ペーストに、ＳｉＯ2を含有する、一般的なアルミニウムシリケート（Ａｌ2Ｏ3・ＳｉＯ2）顔料を添加すると、時間の経過と共に、ＳｉＯ2の一部がＳｉＯＨに変化し、次いで、強固なＳｉ−Ｏ−Ｓｉ結合を形成するため、顔料沈降凝集物の再分散性が著しく低下する。従って、顔料分散ペーストから上記顔料を除くことが好ましいが、上記顔料を取り除くと、顔料分散ペースト中の顔料濃度が低下し、耐ハジキ性が低下するという問題があった。
【００４７】
しかし、本発明の電着塗料用顔料分散ペーストは、（１）セルロース（Ｂ）を含むことにより、顔料分散ペーストが擬似的なネットワークを形成し、系のレオロジーを制御することができるため、顔料が沈降しにくくなる。また、本発明の電着塗料用顔料分散ペーストは、（２）ゼータ電位が約−１０ｍＶ〜約＋５０ｍＶの範囲の体質顔料（Ｃ）を含むことにより、沈降した顔料が凝集しにくく、その結果、固いケーキ層を形成しにくい。さらに、本発明の電着塗料用顔料分散ペーストは、ジオール化合物（Ｄ）を含む場合には、（３）ジオール化合物（Ｄ）がセルロース（Ｂ）同士の凝集を緩和し、顔料への、セルロース（Ｂ）の吸着効率が向上すると考えられる。
以上により、沈降した顔料成分のケーキ層がほぐれやすく、顔料成分が水中に再分散されやすくなるものと考えられる。
【００４８】
［カチオン電着塗料組成物］
本発明のカチオン電着塗料組成物は、基体樹脂と、硬化剤と、上述の電着塗料用顔料分散ペーストとを含み、上記電着塗料用顔料分散ペーストを、基体樹脂、硬化剤等を含むエマルションと混合することにより製造されうる。
【００４９】
上記基体樹脂としては、カチオン電着塗料組成物に一般的に用いられている樹脂であれば、特に制限されず、例えば、エポキシ樹脂系、アクリル樹脂系、ポリブタジエン樹脂系、アルキド樹脂系、ポリエステル樹脂系、ポリアミン樹脂系等が挙げられ、ポリアミン樹脂、特に、アミン付加エポキシ樹脂が好ましい。
アミン付加エポキシ樹脂は、エポキシ樹脂にアミン化合物を付加させることにより得られた樹脂であり、上記エポキシ樹脂としては、塗膜の防食性等の観点から、特に、ポリフェノール化合物とエピハロヒドリン、例えば、エピクロルヒドリンとの反応により得られるエポキシ樹脂が好ましい。
【００５０】
アミン付加エポキシ樹脂を形成するために用いられうるポリフェノール化合物としては、従来から用いられているものと同様のものが使用でき、例えば、ビス（４−ヒドロキシフェニル）−２，２−プロパン（ビスフェノールＡ）、４，４−ジヒドロキシベンゾフェノン、ビス（４−ヒドロキシフェニル）メタン（ビスフェノールＦ）、ビス（４−ヒドロキシフェニル）−１，１−エタン、ビス（４−ヒドロキシフェニル）−１，１−イソブタン、ビス（４−ヒドロキシ−ｔｅｒｔ−ブチル−フェニル）−２，２−プロパン、ビス（２−ヒドロキシナフチル）メタン、テトラ（４−ヒドロキシフェニル）−１，１，２，２−エタン、４，４−ジヒドロキシジフェニルスルホン（ビスフェノールＳ）、フェノールノボラック、クレゾールノボラック等が挙げられる。
【００５１】
また、ポリフェノール化合物とエピクロルヒドリンとの反応によって得られるエポキシ樹脂としては、ビスフェノールＡから誘導される、次の式（５）：
【化１】
0005930615.tif 000002
で示されるエポキシ樹脂が好適である。
上記エポキシ樹脂は、約１８０〜約２，５００、好ましくは約２００〜約２，０００、さらに好ましくは約４００〜約１，５００の範囲内のエポキシ当量を有することができ、また、一般に少なくとも約２００、特に約４００〜約４，０００、さらに特に約８００〜約２，５００の範囲内の数平均分子量を有するものが適している。
【００５２】
なお、本発明において、数平均分子量は、溶媒としてテトラヒドロフランを使用し、ゲルパーミエーションクロマトグラフ装置として、「ＨＬＣ−８１２０ＧＰＣ」（商品名、東ソー社製）を使用し、カラムとして、「ＴＳＫｇｅｌ  Ｇ４０００ＨXL」を１本、「ＴＳＫｇｅｌ  Ｇ３０００ＨXL」を２本、及び「ＴＳＫｇｅｌ  Ｇ２０００ＨXL」を１本（商品名、いずれも東ソー社製）の計４本を使用し、検出器として、示差屈折率計を使用し、移動相：テトラヒドロフラン、測定温度：４０℃、流速：１ｍＬ／ｍｉｎの条件下で測定された値を意味する。
【００５３】
上記エポキシ樹脂の市販品としては、例えば、ジャパンエポキシレジン（株）からｊＥＲ８２８ＥＬ、ｊＥＲ１００２、ｊＥＲ１００４、ｊＥＲ１００７なる商品名で販売されているものが挙げられる。
【００５４】
上記アミン化合物は、エポキシ樹脂にアミノ基を導入し、エポキシ樹脂をカチオン化するためのカチオン性付与成分であり、エポキシ基と反応する活性水素を少なくとも１個含有するもの、例えば、１級アミノ基含有アミン化合物が挙げられる。
１級アミノ基含有アミン化合物としては、例えば、モノエタノールアミン、プロパノールアミン、ヒドロキシエチルアミノエチレンジアミン、ヒドロキシエチルアミノプロピルアミン、ジエチレントリアミン、トリエチレンテトラミン、テトラエチレンペンタミン、ペンタエチレンヘキサミン等のケチミン化物が挙げられる。
【００５５】
上記アミン化合物は、上記１級アミノ基含有アミン化合物に加えて、他のアミン化合物、例えば、２級アミン、例えば、ジエチルアミン、ジイソプロピルアミン、ジエタノールアミン、ジ（２−ヒドロキシプロピル）アミン、モノメチルアミノエタノール、モノエチルアミノエタノール等を含むことができる。また、上記エポキシ樹脂は、キシレンホルムアルデヒド樹脂、カプロラクトン変性ポリオール化合物等と反応させることにより、変性することができる。上記キシレンホルムアルデヒド樹脂は、例えば、キシレン、ホルムアルデヒド、及び場合によりフェノール類を、酸性触媒の存在下で縮合させることにより製造することができる。
【００５６】
上記ホルムアルデヒドとしては、工業的に入手容易なホルマリン、パラホルムアルデヒド、トリオキサン等のホルムアルデヒドを発生する化合物等を例示することができる。キシレンホルムアルデヒド樹脂は、一般に、約２０〜約５０，０００ｍＰａ・ｓ（２５℃）、好ましくは約３０〜約１５，０００ｍＰａ・ｓ（２５℃）の範囲内の粘度を有することができ、そして一般に約１００〜約５０，０００、特に約２００〜約１０，０００の範囲内の水酸基当量を有していることが好ましい。
【００５７】
一方、上記カプロラクトン変性ポリオール化合物は、複数の活性水素基を含有する化合物、例えば、エチレングリコール、プロピレングリコール、トリメチロールプロパン等に、カプロラクトンを付加して得ることができる。カプロラクトンの割合は、制限されるものではなく、塗料組成物の用途等に応じて適宜変えることができるが、エポキシ樹脂の固形分質量を基準にして、一般に約５〜約５０質量％、好ましくは約１０〜約３０質量％の範囲が好ましい。
【００５８】
本発明のカチオン電着塗料組成物に含まれうる硬化剤としては、ブロック化ポリイソシアネート化合物、アミノ樹脂等の従来から知られている硬化剤が挙げられ、特に、ブロック化ポリイソシアネート化合物が好ましい。
【００５９】
ブロック化ポリイソシアネート化合物を構成しうるポリイソシアネート化合物としては、例えば、トリレンジイソシアネート、キシリレンジイソシアネート、フェニレンジイソシアネート、ビス（イソシアネートメチル）シクロヘキサン、テトラメチレンジイソシアネート、ヘキサメチレンジイソシアネート、メチレンジイソシアネート、イソホロンジイソシアネート等の芳香族、脂環族又は脂肪族のポリイソシアネート化合物、及び過剰量のこれらのイソシアネート化合物を、エチレングリコール、プロピレングリコール、トリメチロールプロパン、ヘキサントリオール、ヒマシ油等の低分子活性水素含有化合物と反応させて得られる末端イソシアネート含有化合物等が挙げられる。
【００６０】
ブロック化ポリイソシアネート化合物を構成しうるブロック剤としては、例えば、ε−カプロラクタム、γ−ブチロラクタム等のラクタム系化合物；メチルエチルケトオキシム、シクロヘキサノンオキシム等のオキシム系化合物；フェノール、パラ−ｔ−ブチルフェノール、クレゾール等のフェノール系化合物；ｎ−ブタノール、２−エチルヘキサノール等の脂肪族アルコール類；フェニルカルビノール、メチルフェニルカルビノール等の芳香族アルキルアルコール類；エチレングリコールモノブチルエーテル等のエーテルアルコール系化合物等が挙げられ、オキシム系及びラクタム系のブロック剤は、比較的低温で解離するブロック剤である点、低温硬化可能な点から特に好ましい。
【００６１】
本発明のカチオン電着塗料組成物は、固形分換算で、基体樹脂及び硬化剤の合計質量を基準にして、基体樹脂を、好ましくは約６０〜約９０質量％、そしてより好ましくは約７０〜約８５質量％と、硬化剤を、好ましくは約４０〜約１０質量％、そしてより好ましくは約３０〜約１５質量％とを含む。上記基体樹脂及び硬化剤は、通常、ギ酸、酢酸、乳酸等の水溶性有機酸で中和し、次いで水溶化又は水分散化され、エマルション化されうる。
【００６２】
本発明のカチオン電着塗料組成物は、基体樹脂及び硬化剤のエマルションに、上述の電着塗料用顔料分散ペーストを添加し、所望により、有機溶剤、界面活性剤、表面調整剤、はじき防止剤等の添加物を添加し、固形分５〜４０質量％、好ましくは１０〜２５質量％となるように脱イオン水等で希釈し、次いでｐＨを５．０〜７．０の範囲内に調整することにより得られる。
【００６３】
本発明のカチオン電着塗料組成物は、電着塗料用顔料分散ペーストを、固形分換算で、基体樹脂と硬化剤との合計１００質量部あたり、好ましくは約０．１〜約７０質量部、より好ましくは、約０．１〜約５０質量部、そしてさらに好ましくは約１０〜約４０質量部の比率で含む。電着塗料用顔料分散ペーストの比率が約０．１質量部を下回ると、下地隠蔽性が低下する場合があり、そして電着塗料用顔料分散ペーストの比率が約７０質量部を上回ると、仕上り性が低下する場合がある。
【００６４】
また、本発明のカチオン電着塗料組成物は、顔料分散用樹脂（Ａ）を、固形分換算で、基体樹脂と硬化剤との合計１００質量部あたり、好ましくは約０．１〜約２０質量部、より好ましくは約３〜約１５質量部、そしてさらに好ましくは約４〜約１０質量部の比率で含む。
【００６５】
さらに、本発明のカチオン電着塗料組成物は、体質顔料（Ｃ）を、固形分換算で、基体樹脂と硬化剤との合計１００質量部あたり、好ましくは約４〜約４０質量部、そしてより好ましくは約５〜約２５質量部の比率で含む。体質顔料（Ｃ）の量が、約４質量部を下回ると、耐ハジキ性が低下する傾向があり、そして約４０質量部を上回ると、顔料分散ペーストの貯蔵安定性が損なわれる傾向がある。
【００６６】
さらに、本発明のカチオン電着塗料組成物は、加水分解性アルコキシシラン基とカチオン性基とを含有するアクリル共重合体を水分散化し、粒子内架橋することにより形成されたゲル化微粒子重合体（Ｅ）を、固形分換算で、基体樹脂と硬化剤との合計１００質量部あたり、好ましくは約１〜約２０質量部、そしてより好ましくは約７〜約１５質量部の比率で含むことができる。上記比率を満足することにより、耐はじき性、エッジ防食性に優れる塗装物品を得ることができる。
【００６７】
なお、ゲル化微粒子重合体（Ｅ）の製法は、特開平２−２６９１６４号公報等に詳細に記載されている。また、ゲル化微粒子重合体（Ｅ）には、カチオン性基、特に酸で中和されたアミノ基を水分散基として、水中において安定に分散し、かつ粒子内架橋によりゲル化した、平均粒径約０．５μｍ以下のカチオン電着可能なものが含まれる。
【００６８】
本発明のカチオン電着塗料組成物は、通常、浴温：約１５〜約３５℃、及び印加電圧：約１００〜約４００Ｖの条件下で電着塗装されうる。本発明のカチオン電着塗料組成物から形成されうる電着塗膜は、硬化塗膜に基いて、約１０〜約４０μｍの範囲の膜厚を有することが好ましい。また、上記電着塗膜は、一般に、約１００〜約２００℃の範囲で、約５〜約９０分間焼付けて、硬化させることができる。
【００６９】
本発明のカチオン電着塗料組成物は、塗装ラインにおいて、休日及び夜間に、塗料の攪拌、循環等を長時間停止して、攪拌に用いるポンプの停止、台数の削減等の省エネルギー化が可能である。
【００７０】
本発明のカチオン電着塗料組成物から得られる塗膜は、防食性、防錆用鋼板に対する電着塗装適性、基材との密着性等に優れ、例えば、自動車車体、自動車部品、工業用等における下塗り塗料として有用である。
【実施例】
【００７１】
以下、実施例を挙げて本発明をさらに詳細に説明する。本発明はこれらによって限定されるものではない。なお、実施例において、「部」及び「％」は、特に記載のない限り、それぞれ、「質量部」及び「質量％」を示す。
【００７２】
［製造例１  セルロース分散体（ｂ1）Ｎｏ．１の製造］
市販のパルプ（ＤＰパルプ）を細断し、６５質量％の硫酸に、パルプ含有率が４質量％となるように、−５℃で溶解させ、当該セルロース及び硫酸含有溶液１に対し、質量比で２．７倍の水中に、セルロース及び硫酸含有溶液を、強撹拌下で注ぎ、セルロースを析出させた。得られたフレーク状のセルロース分散液を、８０℃で４０分間加水分解した後、濾過し、次いで水洗することにより、スラリー状のセルロースの水分散体を得た。次いでこの水分散体をイオン交換水で希釈して、セルロース濃度４．０質量％に調整した後、超高圧ホモジナイザーにて、操作圧力１７５ＭＰａで処理し、８０℃で６０分間加熱処理し、次いで噴霧乾燥することにより、セルロース分散体（ｂ1）Ｎｏ．１を得た。セルロース分散体（ｂ1）Ｎｏ．１の平均粒径は、０．２４μｍであった。
【００７３】
［製造例２  顔料分散用樹脂Ｎｏ．１の製造］
ｊＥＲ８２８ＥＬ（ジャパンエポキシレジン株式会社製、商品名、エポキシ樹脂）１０１０部に、ビスフェノールＡ  ３９０部、ポリカプロラクトンジオール（数平均分子量約１２００）２４０部及びジメチルベンジルアミン０．２部を加え、１３０℃でエポキシ当量が約１，０９０になるまで反応させた。
次に、ジメチルエタノールアミン１３４部及び酢酸９０部を加え、１２０℃で４時間反応させた後、エチレングリコールモノブチルエーテルを加えて固形分を調整し、固形分６０％の４級アンモニウム塩型樹脂系の顔料分散用樹脂Ｎｏ．１の溶液を得た。顔料分散用樹脂Ｎｏ．１は、アンモニウム塩価４４ｍｇＫＯＨ／ｇと、数平均分子量３，０００とを有していた。
【００７４】
［実施例１  顔料分散ペーストＮｏ．１の製造］
製造例２で得た固形分６０％の顔料分散用樹脂Ｎｏ．１を８．３３部（固形分５．０部）、アビセルＲＣ−Ｎ３０1)０．２５部、シリチンＺ８６3)１０部、カーボン＃５２6)３．０部、ＫＷ−１４０Ｅ8)２．０部、水酸化ビスマス２．０部、ジオクチル錫オキサイド３．０部、及び脱イオン水３４．７部をボールミル内に添加し、ボールミルにて２０時間分散することにより、固形分４０％の顔料分散ペーストＮｏ．１を得た。
【００７５】
［実施例２〜１１  顔料分散ペーストＮｏ．２〜Ｎｏ．１１の製造］
配合を表１に示されるように変更した以外は、実施例１と同様にして、顔料分散ペーストＮｏ．２〜Ｎｏ．１１を得た。
【００７６】
【表１】
0005930615.tif 000003
【００７７】
［比較例１〜６  顔料分散ペーストＮｏ．１２〜Ｎｏ．１７の製造］
配合を表２に示されるように変更した以外は実施例１と同様にして、顔料分散ペーストＮｏ．１２〜Ｎｏ．１７を得た。
【００７８】
【表２】
0005930615.tif 000004
【００７９】
1)アビセルＲＣ−Ｎ３０：旭化成ケミカルズ（株）製、商品名、セルロース複合分散体（ｂ2）
2)アビセルＲＣ−Ｎ８１：旭化成ケミカルズ（株）製、商品名、セルロース複合分散体（ｂ2）
3)シリチンＺ８６：ホフマンミネラル社製、商品名、含水珪酸アルミニウム、ゼータ電位（ζ）＝０ｍＶ、吸油量＝５９ｍＬ／１００ｇ
4)シリコロイドＰ８７：ホフマンミネラル社製、商品名、含水珪酸アルミニウム、ゼータ電位（ζ）＝０ｍＶ、吸油量＝５９ｍＬ／１００ｇ
【００８０】
5)ハイドライトＰＸＮ：ジョージアカオリン社製、商品名、アルミニウムシリケート、ゼータ電位（ζ）＝−２３ｍＶ、吸油量＝４３ｍＬ／１００ｇ
6)カーボン＃５２：三菱化学社製、商品名、カーボンブラック
7)ＪＲ−６００Ｅ：テイカ株式会社製、商品名、ルチル型酸化チタン
8)ＫＷ−１４０Ｅ：トリポリリン酸二水素アルミニウム、商品名、テイカ社製
9)バリファインＢＦ−２０：堺化学工業社製、商品名、微粒子硫酸バリウム、ゼータ電位（ζ）＝６ｍＶ、吸油量＝２４ｍＬ／１００ｇ
10)サンニックスＰＰ−１０００：三洋化成工業株式会社製、商品名、式（１）においてｎ＝１７
【００８１】
実施例１〜１１で得られた顔料分散ペーストＮｏ．１〜１１、並びに比較例１〜６で得られた顔料分散ペーストＮｏ．１２〜１７の顔料の粒径を測定した。
次いで、顔料分散ペーストＮｏ．１〜１７を、それぞれ、１００ｇ、蓋のついたガラス容器に入れ、４０℃で４週間貯蔵した。結果を表３及び４に示す。
【００８２】
さらに、４０℃で４週間貯蔵した、顔料分散ペーストＮｏ．１〜１７について、貯蔵安定性を、以下の基準に基づいて、目視で評価した。結果を、表３及び４に示す。
◎：攪拌すると直ぐに貯蔵前の状態に戻った
〇：顔料が沈降することにより形成されたケーキ層が観察されるが、３０分未満の攪拌で貯蔵前の状態に戻る
△：顔料が沈降することにより形成されたケーキ層が観察され、３０分〜５時間の攪拌で貯蔵前の状態に戻る
×：顔料が沈降することにより形成されたケーキ層が観察され、５時間超攪拌しても、顔料の凝集体が顔料分散ペースト中に残る
【００８３】
【表３】
0005930615.tif 000005
【００８４】
【表４】
0005930615.tif 000006
【００８５】
［製造例３  基体樹脂Ｎｏ．１の製造］
温度計、サーモスタット、撹拌器、及び還流冷却器を備えた反応容器に、ｊＥＲ８２８ＥＬ（ジャパンエポキシレジン社製エポキシ樹脂、エポキシ当量約１９０）を３８０部と、ビスフェノールＡ１３７部とを仕込み、１００℃に加熱し、同温度を保持しながら、Ｎ−ベンジルジメチルアミン０．２６部を添加し、１２０℃まで昇温し、約２時間反応させた。
【００８６】
反応容器に、メチルイソブチルケトン１２０部を添加し、８０℃まで冷却し、そしてジエチレントリアミンのメチルイソブチルジケチミン（メチルイソブチルケトンの７５％溶液）１４部と、Ｎ−エチルモノエタノールアミン５７部とを添加し、１００℃まで昇温して約５時間反応させ、次いでプロピレングリコールモノメチルエーテル４１部を添加し、固形分８０％の基体樹脂Ｎｏ．１を得た。
【００８７】
［製造例４  ブロック化ポリイソシアネート硬化剤Ｎｏ．１の製造］
反応容器に、コスモネートＭ−２００（三井化学社製、商品名、クルードＭＤＩ）２７０部及びメチルイソブチルケトン２５部を添加し、７０℃に昇温した。次いで、反応容器に、２，２−ジメチロールブタン酸１５部をゆっくりと添加し、エチレングリコールモノブチルエーテル１１８部を滴下して加え、７０℃で１時間反応させ、６０℃に冷却し、そしてプロピレングリコール１５２部を添加した。
この温度を保ちながら、経時でサンプリングし、赤外線吸収スペクトル測定にて未反応のイソシアナト基の吸収がなくなったことを確認し、樹脂固形分９０％のブロックポリイソシアネート硬化剤Ｎｏ．１を得た。
【００８８】
［製造例５  エマルションＮｏ．１の製造例］
製造例３で得られた基体樹脂Ｎｏ．１  ８７．５部（固形分７０部）と、製造例４で得られたブロック化ポリイソシアネート硬化剤Ｎｏ．１  ３３．３部（固形分３０部）と、１０％酢酸１５部とを容器に添加し、均一に撹拌した後、脱イオン水１５８．３部を、強く撹拌しながら約１５分かけて容器に滴下し、固形分３４％のカチオン電着用のエマルションＮｏ．１を得た。
【００８９】
［製造例６  ゲル化微粒子重合体の製造例］
攪拌装置、温度計、冷却管及び加熱マントルを備えたフラスコに、イソプロピルアルコール３２０部を入れ、攪拌しながら還流温度（約８３℃）まで昇温した。上記フラスコに、下記モノマー及び重合開始剤の混合物を、還流温度（約８３〜８７℃）下で約２時間かけて滴下した。
混合物：スチレン２７２部、ｎ−ブチルアクリレート２２４部、２−ヒドロキシエチルアクリレート８０部、ジメチルアミノエチルメタクリレート１４４部、ＫＭＢ−５０３11)８０部、アゾビスイソブチロニトリル２４部
【００９０】
さらに３０分間攪拌した後、上記フラスコに、アゾビスジメチロバレロニトリル８部をイソプロピルアルコール１２０部に溶解した溶液を約１時間かけて滴下し、約１時間攪拌した後、イソプロピルアルコール３２０部を投入し、冷却した。その結果、固形分５１％、アミン価６４、水酸基価４８、及び数平均分子量約２０，０００を有するアクリル共重合体ワニスを得た。
【００９１】
次に、容器に、上記アクリル共重合体ワニス７８０部及び酢酸６．４部を添加し、約３０℃で５分間攪拌した後、脱イオン水１，１５６部を強く攪拌しながら、約３０分間かけて上記容器に滴下し、７５〜８０℃に昇温し、約３時間攪拌した。その結果、固形分２０％の乳白色の、粒子内が架橋されたゲル化重合体微粒子重合体Ｎｏ．１が得られた。
11)ＫＭＢ−５０３：γ−メタクリロイルオキシプロピルトリメトキシシラン、商品名、信越シリコーン社製
【００９２】
［カチオン電着塗料組成物の製造］
［実施例１２  カチオン電着塗料Ｎｏ．１の製造］
製造例５で得られたエマルションＮｏ．１  ２９４部（固形分１００部）に、顔料分散ペーストＮｏ．１  ６３．３部（固形分２５．３部）、及び脱イオン水４７８．０部を加え、均一に混合して、固形分１５％のカチオン電着塗料Ｎｏ．１を得た。
【００９３】
［実施例１３〜２３  カチオン電着塗料Ｎｏ．２〜Ｎｏ．１２の製造］
表５に示される配合に従った以外は、実施例１２と同様にして、カチオン電着塗料Ｎｏ．２〜Ｎｏ．１２を得た。
【００９４】
［比較例７〜１２  カチオン電着塗料Ｎｏ．１３〜Ｎｏ．１８の製造］
表６に示される配合に従った以外は、実施例１２と同様にして、カチオン電着塗料Ｎｏ．１３〜Ｎｏ．１８を得た。
【００９５】
［試験板の作成］
実施例１３〜２３、及び比較例７〜１２で得られたカチオン電着塗料組成物Ｎｏ．１〜１８に、パルボンド＃３０２０（日本パーカライジング社製、リン酸亜鉛処理剤）で化成処理した０．８×１５０×７０ｍｍの冷延ダル鋼板を浸漬し、当該冷延ダル鋼板をカソードとして電着塗装を行い、硬化塗膜の膜厚が２０μｍとなるように電着塗膜を形成し、水洗し、１７０℃で２０分間の焼付けを行い、各試験板を得た。各電着塗料及び各試験板について、下記に示す試験を行った。結果を、併せて表５及び表６に示す。
【００９６】
［ろ過残渣］
各カチオン電着塗料組成物を攪拌し、攪拌を２４時間停止し、そして１時間再攪拌した後に、各カチオン電着塗料組成物を４００メッシュの濾過網を用いて濾過し、濾過網上の残さ量を、カチオン電着塗料組成物１Ｌ当りの量（ｍｇ／Ｌ）を、以下の基準で評価した。
◎：残さ量が５ｍｇ／Ｌ未満である
○：残さ量が５ｍｇ／Ｌ以上且つ１０ｍｇ／Ｌ未満である
△：残さ量が１０ｍｇ／Ｌ以上且つ２０ｍｇ／Ｌ未満である
×：残さ量が２０ｍｇ／Ｌ以上である
【００９７】
［Ｌ字仕上り性］
各カチオン電着塗料組成物を攪拌し、攪拌を２４時間停止し、そして２時間再攪拌した後に、Ｌ字に折り曲げた試験板を被塗物として、３分間の電着塗装を行い、水平面（Ｌ面）仕上がりを、以下の基準に従って評価した。
◎：仕上がりが良好である
〇：水平面にややつやビケが見られるが、使用上、問題はない
△：塗膜に、ハジキ跡、ラウンド感又は光沢の低下が観察される
×：塗膜に、著しいハジキ跡、著しいラウンド感又は著しい光沢の低下が観察される
【００９８】
［耐塩温水性］
各試験板に、ナイフでクロスカット傷を入れ、５５℃の５％食塩水に１０日間浸漬した後のクロスカット傷を、以下の基準に従って評価した。
◎：錆又はフクレの最大幅が、カット部から２．５ｍｍ未満である
○：錆又はフクレの最大幅が、カット部から２．５ｍｍ以上且つ３．０ｍｍ未満（片側）である
△：錆又はフクレの最大幅が、カット部から３ｍｍ以上且つ４ｍｍ未満（片側）である
×：錆又はフクレの最大幅が、カット部から４ｍｍ以上（片側）である
【００９９】
［耐衝撃性］
デュポン式衝撃試験機を用いて、撃心の直径：１／２インチ、落錘高さ：５０ｃｍ、測定雰囲気：２０℃の条件で試験を行ない、衝撃により生じた凸部及び凹部、並びに衝撃を受けた面と反対側の面を、以下の基準に従って目視で観察した。
◎：凸部及び凹部の両方とも異常なし
〇：凸部に細かな亀裂が少し観察される
△：凸部及び凹部の両方に亀裂が観察される
×：衝撃を受けた面及びその反対側の面の両方とも割れが観察される
【０１００】
［耐ハジキ性］
電着塗装後且つ焼付け前の各試験版の上に、１ｍＬの機械油を入れた王冠を置いた。その後、各試験版を、１７０℃で２０分焼付け、焼き付け後の塗面の状態を、以下の基準に従って観察した。
◎：塗面にヘコミ及びハジキがない
〇：塗面にヘコミが１点観察されるが、実用上問題ないレベルである
△：塗面に複数のヘコミが観察される
×：塗面の全体に、素地まで達するハジキが観察される。
【０１０１】
【表５】
0005930615.tif 000007
【０１０２】
【表６】
0005930615.tif 000008